(57)【要約】【課題】巻き取った際にシワやヨレ等の不具合の発生を効果的に防止することができる光学積層体を提供する。【解決手段】光学積層体１０は、基材層１１と、基材層上に設けられた光学機能層１２と、光学機能層の基材層に対面する側とは反対の側に設けられた粘着層２１と、を備える。光学機能層は光透過部１３および光吸収部１４を有する。光透過部は間に溝を形成するようにして配列され、光吸収部は二つの光透過部の間の溝に設けられている。光学積層体の幅方向に沿った断面において、幅方向における粘着層の端部は、幅方向における最も外側に位置する光透過部よりも、幅方向において内側に位置している。【選択図】図１
2012212045.tif 000002
【特許請求の範囲】
【請求項１】
基材層と、
前記基材層上に設けられた光学機能層と、
前記光学機能層の前記基材層に対面する側とは反対の側に設けられた粘着層と、を備え、
前記光学機能層が、光を透過可能に形成された光透過部と、光を吸収可能に形成された光吸収部と、を有し、
前記光透過部は、間に溝を形成するようにして配列され、前記光吸収部は、二つの光透過部の間の前記溝に設けられ、
前記光学積層体の長手方向に直交する幅方向に沿った断面において、前記幅方向における前記粘着層の端部は、前記幅方向における最も外側に位置する前記光透過部よりも、前記幅方向において内側に位置している、光学積層体。
【請求項２】
前記基材層の前記光学機能層に対面する側とは反対の側に設けられた保護層を、さらに備え、
前記幅方向に沿った断面において、前記幅方向における前記粘着層の端部は、前記幅方向における前記保護層の端部よりも、前記幅方向において内側に位置している、請求項１に記載の光学積層体。
【請求項３】
前記基材層の前記光学機能層に対面する側とは反対の側に設けられた保護層を、さらに備え、
前記幅方向に沿った断面において、前記幅方向における前記保護層の端部は、前記幅方向における最も外側に位置する前記光透過部よりも、前記幅方向において内側に位置している、請求項１または２に記載の光学積層体。
【請求項４】
前記粘着層の前記光学機能層に対面する側とは反対の側に積層されたセパレータを、さらに備え、
前記幅方向に沿った断面において、前記幅方向における前記粘着層の端部は、前記幅方向における前記セパレータの端部と前記幅方向において同一の位置、あるいは、前記幅方向における前記セパレータの端部よりも前記幅方向において内側に位置している、請求項１〜３のいずれか一項に記載の光学積層体。
【請求項５】
前記光学機能層は、前記幅方向における縁部領域において、前記光吸収部が形成されていない前記溝を有する、請求項１〜４のいずれか一項に記載の光学積層体。
【請求項６】
前記幅方向に沿った断面において、前記幅方向における前記光学機能層の端部は、前記幅方向における前記基材層の端部よりも内側に位置している、請求項１〜５のいずれか一項に記載の光学積層体。
【請求項７】
請求項１〜６のいずれか一項に記載された光学積層体をロール状に巻き取ってなる光学積層体ロール。
【請求項８】
請求項１〜６のいずれか一項に記載された光学積層体から切り出してなる表示装置用積層体を備える、表示装置。
【請求項９】
請求項１〜６のいずれか一項に記載された光学積層体を製造する方法であって、
前記基材層上に前記光透過部を形成する工程と、
前記光透過部の間の前記溝に前記光吸収部を形成して、前記基材層上に前記光学機能層を形成する工程と、
前記光学機能層の前記基材層に対面する側とは反対の側に、前記粘着層を設ける工程と、を備える、光学積層体の製造方法。
【請求項１０】
作製された光学積層体をロール状に巻回する工程をさらに備える、請求項９に記載の光学積層体の製造方法。
【発明の詳細な説明】
【技術分野】
【０００１】
本発明は、光学積層体、光学積層体ロール、表示装置および光学積層体の製造方法に関する。
【背景技術】
【０００２】
画像を観察者に表示する表示装置には、画像を形成する画像源（画像形成装置）だけでなく、画像形成装置の画面上に重ねて配置され、画像形成装置からの画像光に対して種々の機能を発揮して表示画質（表示画像品質）を向上させる種々の光学部材（光学積層体、光学シート等）が、設けられている。
【０００３】
画像形成装置の一例であるプラズマディスプレイパネルを用いた表示装置では、表示装置が配置されている環境が明るい場合に、コントラストが不十分となり画質が低下する。よって、コントラストを向上させるための層として、光を透過可能な光透過部と光を吸収可能な光吸収部とを有し、外光を適切に遮蔽する光学機能層が、プラズマディスプレイパネルとともに用いられることがある。
【０００４】
上記光学機能層は、特許文献１に開示されているように、基材層上に形成される。また、光学機能層を他の層と積層することができるよう、基材層と光学機能層との積層体に、さらに、粘着剤からなる粘着層も積層される。また、特許文献２には、このような粘着層の設け方に関する技術が開示されている。なお、粘着層は、これまで、基材層と光学機能層との積層体の基材層の側に積層されることが多かったが、昨今では、光学機能層の側に積層されることもある。
【先行技術文献】
【特許文献】
【０００５】
【特許文献１】特開２００９−８０１５３号公報
【特許文献２】特許第４２０８１８７号公報
【発明の概要】
【発明が解決しようとする課題】
【０００６】
ところで、光学積層体や光学シート等は、生産性を考慮して、通常、長手方向を有した長尺シート状部材として作製され、その後、ロール状に巻き取られる。そして、光学積層体や光学シート等は、巻き取られた状態で搬送等の取り扱いを受け、最終的には、ロール状態から巻き戻しながら必要な大きさに裁断されることになる。
【０００７】
しかしながら、基材層と、基材層上に形成された光学機能層と、光学機能層の前記基材層の側とは反対の側に積層された粘着層と、を有する光学積層体を、巻き芯等を中心としてロール状に巻き取ったところ、巻き取り軸と概ね平行に延びるシワやヨレが生じることがある。本件発明者が確認したところ、シワやヨレは、巻き取り開始直後ではなく、巻き取りがある程度進んで巻き芯側に大きな荷重がかかるようになってから、巻き芯部の近傍において発生しやすくなるものと考えられる。シワやヨレの程度によっては、光学積層体を巻き戻した状態においても、シワやヨレに対応した変形（跡）が残る。このような変形が残った光学積層体は、もはや、期待した光学機能を発揮することができなくなることがあるだけでなく、画像光の歪みにより正常な映像を得ることができない原因となる。
【０００８】
またさらに、基材層と、基材層上に形成された光学機能層と、光学機能層の前記基材層の側とは反対の側に積層された粘着層と、を有する光学積層体を、巻き芯にロール状に巻き取り、その後、必要に応じて、光学積層体を巻き戻して、所望の大きさに断裁したところ、断裁された光学積層体に大きな反りが発生することもある。
【０００９】
本発明は、このような点を考慮してなされたものであって、長手方向を有する光学積層体であって、巻き取った際にシワやヨレ等の不具合の発生を効果的に防止することができる光学積層体を提供することを目的とする。
【課題を解決するための手段】
【００１０】
本発明による光学積層体は、
基材層と、
前記基材層上に設けられた光学機能層と、
前記光学機能層の前記基材層に対面する側とは反対の側に設けられた粘着層と、を備え、
前記光学機能層が、光を透過可能に形成された光透過部と、光を吸収可能に形成された光吸収部と、を有し、
前記光透過部は、間に溝を形成するようにして配列され、前記光吸収部は、二つの光透過部の間の前記溝に設けられ、
前記光学積層体の長手方向に直交する幅方向に沿った断面において、前記幅方向における前記粘着層の端部は、前記幅方向における最も外側に位置する前記光透過部よりも、前記幅方向において内側に位置している。
【００１１】
本発明による光学積層体が、前記基材層の前記光学機能層に対面する側とは反対の側に設けられた保護層を、さらに備え、
前記幅方向に沿った断面において、前記幅方向における前記粘着層の端部は、前記幅方向における前記保護層の端部よりも、前記幅方向において内側に位置していてもよい。
【００１２】
本発明による光学積層体において、前記幅方向に沿った断面において、前記幅方向における前記粘着層の端部が、光学積層体に含まれるすべての層の前記幅方向における端部よりも、前記幅方向において内側に位置していてもよい。
【００１３】
本発明による光学積層体が、前記基材層の前記光学機能層に対面する側とは反対の側に設けられた保護層を、さらに備え、
前記幅方向に沿った断面において、前記幅方向における前記保護層の端部は、前記幅方向における最も外側に位置する前記光透過部よりも、前記幅方向において内側に位置していてもよい。
【００１４】
本発明による光学積層体が、前記粘着層の前記光学機能層に対面する側とは反対の側に積層されたセパレータを、さらに備え、
前記幅方向に沿った断面において、前記幅方向における前記粘着層の端部は、前記幅方向における前記セパレータの端部と前記幅方向において同一の位置、あるいは、前記幅方向における前記セパレータの端部よりも前記幅方向において内側に位置していてもよい。
【００１５】
本発明による光学積層体において、前記光学機能層は、前記幅方向における縁部領域において、前記光吸収部が形成されていない前記溝を有してもよい。
【００１６】
本発明による光学積層体において、前記幅方向に沿った断面において、前記幅方向における前記光学機能層の端部は、前記幅方向における前記基材層の端部よりも内側に位置していてもよい。
【００１７】
本発明による光学積層体ロールは、上述した本発明による光学積層体のいずれかをロール状に巻き取ってなる。
【００１８】
本発明による表示装置は、上述した本発明によるいずれかの光学積層体から切り出してなる表示装置用積層体を備える。
【００１９】
本発明による光学積層体の製造方法は、
上述した本発明によるいずれかの光学積層体を製造する方法であって、
前記基材層上に前記光透過部を形成する工程と、
前記光透過部の間の前記溝に前記光吸収部を形成して、前記基材層上に前記光学機能層を形成する工程と、
前記光学機能層の前記基材層に対面する側とは反対の側に、前記粘着層を設ける工程と、を備える。
【００２０】
本発明による光学積層体を製造方法が、作製された光学積層体をロール状に巻回する工程をさらに備えるようにしてもよい。
【発明の効果】
【００２１】
本発明によれば、長手方向を有する光学積層体を巻き取った際に発生するシワやヨレ等の不具合の発生を効果的に防止することができる。
【図面の簡単な説明】
【００２２】
【図１】図１は、本発明の一実施の形態を説明するための図であり、光学積層体の法線方向と光学積層体の幅方向との両方向に沿った断面において、光学積層体を示す図である。
【図２】図２は、図１に示された光学機能層の一部を拡大して示す図である。
【図３】図３は、光透過部の形成方法の一例を説明する図である。
【図４】図４は、光透過部の形成方法の他の例を説明する図である。
【図５】図５は、光吸収部の他の例を示した図である。
【発明を実施するための形態】
【００２３】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２４】
＜光学積層体＞
図１は一実施の形態にかかる光学積層体１０の端部を含む縁部領域の断面を示し、その層構成を模式的に表した図である。図１において、紙面奥／手前方向が、光学積層体１０の長手方向である。なお、図１は、光学積層体１０の幅方向の一方の縁部領域に着目して示しているが、光学積層体１０は、幅方向の他方の縁部領域についても対称的な同様の形状を有している。
【００２５】
光学積層体１０は、ここに入射した画像形成装置側からの光を観察者にとって適切な映像光（画像光）として透過させ、出射させるシート状の部材である。光学積層体１０は、基材層１１と、基材層１１上に設けられた光学機能層１２と、光学機能層１２の基材層１１に対面する側とは反対の側に設けられた粘着層２１と、粘着層２１の光学機能層１２に対面する側とは反対の側に設けられたセパレータ（セパレータ層）２２と、基材層１１の光学機能層１２に対面する側とは反対の側に設けられた保護層（保護フィルム層）２０と、を含んでいる。以下、各層について説明する。
【００２６】
なお、ここで説明する光学積層体１０のような光学部材は、一般に、生産コストを考慮して、ロールトゥロールで生産され、長手方向を有する長尺シート状部材として得られる。そして、ここで用いる「光学積層体の長手方向」とは、光学積層体を生産するときに、製造ラインの流れ方向（機械方向、ＭＤ）と同じになる方向を意味する。また、「幅方向」とは、シート面において長手方向に直交する方向を意味する。
【００２７】
また、本件明細書において用いる、形状や幾何学的条件を特定する用語、例えば、「平行」、「直交」、「三角形」等の用語は、厳密な意味に縛られることなく、同様の機能を期待し得る程度の誤差を含めて解釈することとする。
【００２８】
（基材層１１）
基材層１１は、後で詳しく説明する光学機能層１２を形成するための基材としての層で、ポリエチレンテレフタレート（ＰＥＴ）を主成分とすることができる。基材層１１がＰＥＴを主成分とする場合、他の樹脂が含まれてもよい。また、各種添加剤を適宜添加してもよい。一般的な添加剤としては、フェノール系等の酸化防止剤、ラクトン系等の安定剤等を挙げることができる。ここで「主成分」とは、基材層を形成する材料全体に対して上記ＰＥＴが５０質量％以上含有されていることを意味する（以下、同様とする。）。
【００２９】
なお、基材層１１の主成分は、必ずしもＰＥＴであることは必要なく、その他の材料でもよい。これには例えば、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６などのポリアミド系樹脂、ポリプロピレン、ポリメチルペンテンなどのポリオレフィン系樹脂、ポリメチルメタクリレートなどのアクリル系樹脂、ポリスチレン、スチレン−アクリロニトリル共重合体などのスチレン系樹脂、トリアセチルセルロース等のセルロース系樹脂、イミド系樹脂、ポリカーボネート樹脂等を挙げることができる。また、これら樹脂中には、必要に応じて適宜、紫外線吸収剤、充填剤、可塑剤、帯電防止剤などの添加剤を加えても良い。本実施の形態では、性能に加え、量産性、価格、入手可能性等の観点からＰＥＴを主成分とする樹脂を好ましい材料であるとして説明した。さらに光学機能層ないし粘着層との密着性を良好にするために接着層を設けてもよい。
【００３０】
（光学機能層１２）
光学機能層１２は、画像形成装置側からの画像光の光路を制御するとともに、迷光や外光を適切に吸収する機能を有する層である。光学機能層１２は、図１に示した断面を有して紙面奥／手前側に延在する形状を備える。すなわち、図１に表れる断面において断面が略台形である光透過部１３、１３、…と、該光透過部１３、１３、…の間に配置される光吸収部１４、１４、…と、を備えている。図２に、図１に示した光学積層体１０のうち、光学機能層１２の１つの光吸収部１４とこれに隣接する光透過部１３、１３を拡大して示した。図１、図２及び適宜示す図を参照しつつ光学機能層１２についてさらに説明する。
【００３１】
光透過部１３、１３、…は、主として光を透過させる機能を有した部位で、略台形断面における短い上底及び長い下底が光学積層体１０のシート面に沿う方向に配置されている。そして、略台形断面における長い下底が基材層１１側に面している。また、光透過部１３、１３、…は、屈折率がＮｐであり、光透過性を有する。このような光透過部１３、１３、…は、以下に説明する光透過部構成組成物を硬化させることによって構成することができる。なお、屈折率Ｎｐの値は特に限定されることはないが、適用する材料の入手性の観点等から１．４９〜１．５６であることが好ましい。
【００３２】
光透過部構成組成物は、光硬化型樹脂と光重合開始剤とを含んでいる。このような光透過部構成組成物としては、例えば、光硬化型プレポリマー（Ｐ１）、反応性希釈モノマー（Ｍ１）および光重合開始剤（Ｓ１）を配合した光硬化型樹脂組成物が好ましく用いられる。
【００３３】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００３４】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００３５】
また、上記光重合開始剤（Ｓ１）としては、例えば、ヒドロキシベンゾイル化合物（２ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキサイド等）、ベンジルジメチルケタール等が挙げられる。これらのうち光透過部１３、１３、…の着色防止の観点から好ましいのは、２−ヒドロキシ−２−メチル−１−フェニルプロパン−１−オン、１−ヒドロキシシクロヘキシルフェニルケトンおよびビス（２，４，６−トリメチルベンゾイル）−フェニルホスフィンオキサイドである。
【００３６】
なお、上記光重合開始剤（Ｓ１）は、光透過部構成組成物全量を基準（１００質量％）として、０．５質量％以上５．０質量％以下含まれていることが好ましい。
【００３７】
また必要に応じて、光透過部構成組成物中に、塗膜の改質や塗布適性、金型からの離型性を改善させるため、種々の添加剤としてシリコーン系添加剤、レオロジーコントロール剤、脱泡剤、離型剤、帯電防止剤、紫外線吸収剤等を添加することも可能である。
【００３８】
光透過部１３、１３、…は、上記光透過部構成組成物を用いて、以下に説明するようにして形成され得る。まず、所定のピッチで所定の開口幅及び所定の深さを有する溝を形成し得る型ロールを準備する。当該型ロールとニップロールとの間に基材層１１となるシートを送り込み、該シートの送り込みに合わせて、光透過部構成組成物を型ロールと基材層１１との間に供給装置から供給する。その後、基材層１１上に供給された光透過部構成組成物が型ロールの溝に充填されるように、型ロールおよびニップロールで該光透過部構成組成物を押圧する。このとき、型ロールの溝の深さより厚くなるように光透過部構成組成物を基材層１１上に供給しておくことによって、後に光透過部１３、１３、…となる部分が連通して形成される。すなわち、図１に示すように、後に光吸収部１４、１４、…となる溝（型ロールの溝間の凸部に対応する部分）の下（基材層１１側）には光透過部構成組成物によって所定の厚さの連通部（ランド部）１３ｚが形成され、該連通部１３ｚによって、光透過部１３、１３は連通する。上記のようにして基材層１１と型ロールとの間に光透過部構成組成物を充填した後、光を照射して該光透過部構成組成物を硬化させることによって光透過部１３、１３、…を形成することができる。
【００３９】
なお、光透過部１３、１３、…は、基材層１１の長手方向に対して平行に形成されても良く、基材層１１の長手方向に対して所定の角度を持って形成されても良い。図３は、基材層１１の長手方向に対して平行に光透過部１３ｘ、１３ｘ、…が形成される場合を示している。図４は、基材層１１の長手方向に対して所定の角度θを持って光透過部１３ｙ、１３ｙ、…が形成される場合を示している。図３及び図４を参照しつつ、光透過部１３、１３、…の形成方法を説明する。
【００４０】
まず、図３を参照しつつ、基材層１１の長手方向に対して平行に光透過部１３ｘ、１３ｘ、…が形成される場合について説明する。図３に示した型ロール５０は、形成したい光透過部１３ｘ、１３ｘ、…と同形状の凹部５１、５１、…が円周方向対して平行に外周面に形成されている。型ロール５０を用いて光透過部１３ｘ、１３ｘ、…を形成する場合、型ロール５０と矢印ＩＩＩの方向に供給される基材層１１との間に、光透過部１３ｘ、１３ｘ、…を構成する樹脂を供給しつつ、該基材層１１上で型ロール５０を回転させ、該樹脂を硬化させる。そうすることによって、該基材層１１上に、凹部５１、５１、…の形状に対応した形の光透過部１３ｘ、１３ｘ、…、及び凹部５１、５１、…の間に形成されている凸部５２、５２、…の形状に対応した形の溝１４ｘ、１４ｘ、…を有する帯状のシートを得ることができる。このとき、凹部５１、５１、…及び凸部５２、５２、…は、型ロール５０の円周方向に対して平行に外周面に形成されているため、光透過部１３ｘ、１３ｘ、…、及び溝１４ｘ、１４ｘ、…は、基材層１１の長手方向に対して平行に形成される。したがって、光透過部１３ｘ、１３ｘ、…の配列方向、及び溝１４ｘ、１４ｘ、…の配列方向は、基材層１１の長手方向に直交する基材層１１の幅方向と平行になる。
【００４１】
次に、図４を参照しつつ、基材層１１の長手方向に対して所定の角度θを持って光透過部１３ｙ、１３ｙ、…が形成される場合について説明する。図４に示した型ロール６０は、形成したい光透過部１３ｙ、１３ｙ、…と同形状の凹部６１、６１、…が円周方向対して所定の角度θを持って傾いて外周面に形成されている。型ロール６０を用いて光透過部１３ｙ、１３ｙ、…を形成する場合、型ロール６０と矢印ＩＶの方向に供給される基材層１１との間に、光透過部１３ｙ、１３ｙ、…を構成する樹脂を供給しつつ、該基材層１１上で型ロール６０を回転させ、該樹脂を硬化させる。そうすることによって、該基材層１１上に、凹部６１、６１、…の形状に対応した形の光透過部１３ｙ、１３ｙ、…、及び凹部６１、６１、…の間に形成されている凸部６２、６２、…の形状に対応した形の溝１４ｙ、１４ｙ、…を有する帯状のシートを得ることができる。このとき、凹部６１、６１、…及び凸部６２、６２、…は、型ロール６０の円周方向に対して所定の角度θを持って傾いて外周面に形成されているため、光透過部１３ｙ、１３ｙ、…、及び溝１４ｙ、１４ｙ、…は、基材１１の長手方向に対して所定の角度θを持って傾いて形成される。したがって、光透過部１３ｙ、１３ｙ、…の配列方向、及び溝１４ｙ、１４ｙ、…の配列方向は、基材層１１の長手方向に直交する基材層１１の幅方向に対して角度θだけ傾く。
【００４２】
なお、本実施の形態では、光学積層体１０の幅方向に沿った断面において、すなわち、図１に示された断面において、光透過部１３によって画成される光学機能層１２の幅方向における端部１２ｅが、幅方向における基材層１１の端部１１ｅよりも内側に位置している。この場合、基材層１１と比較して材料費の高い光透過部１３が、不必要な領域にまで作製されることを回避することができる。また、光透過部１３の形状が、全領域において、安定する。例えば、図１に示した距離Ｄ６が、３ｍｍ以上３０ｍｍ以下であることが好ましい。
【００４３】
次に、光吸収部１４、１４、…について説明する。光吸収部１４、１４、…は、光透過部１３、１３、…の間に配置され、図１、図２に表れる断面において略三角形断面を有する要素である。当該三角形断面の底辺に相当する面が光透過部１３、１３、…の上底間に並列されている。これにより光吸収部１４、１４、…の底辺、及び光透過部１３、１３、…の上底により光学機能層１２の一方の面が形成されている。ここで、このとき当該三角形断面における斜辺は、光学機能層１２のシート面の法線方向に対して０度以上１０度以下の角度をなしていることが好ましい。なお、斜辺の角度が０度に近い場合は、実質三角形ではなく、矩形となる。
【００４４】
なお、光吸収部の断面形状は三角形に限定されない。また、光吸収部の上記斜辺の傾きは必ずしも一定である必要はなく折れ線状であってもよいし、曲線状であってもよい。図５に光学機能層の変形例である光学機能層１２ａ、１２ｂ、１２ｃのうち、光吸収部１４ａ、１４ｂ、１４ｃの断面を示した。図５において、（ａ）は光吸収部の断面形状が略台形の例、（ｂ）は光吸収部の上記斜辺が折れ線状とされた例、（ｃ）は光吸収部の上記斜辺が曲線状とされた例である。
【００４５】
図５（ａ）に示した場合には、光吸収部１４ａの断面形状が略台形となっている。詳しくは、光吸収部１４ａの断面形状が平行な上底及び下底と、上底及び下底を結ぶ２つの斜辺とを有する略等脚台形である。当該斜辺は光学積層体１０のシート出光面の法線に対して角度θ１をなしている。θ１は０度より大きく１０度以下の範囲であることが好ましい。さらに好ましい角度は０度より大きく６度以下である。
【００４６】
図５（ｂ）に示した場合には、光吸収部１４ｂの斜辺（光透過部１３ｂ、１３ｂの斜辺）は、１つの辺からではなく、２つの辺から構成されている。すなわち断面において折れ線状の斜辺を有している。詳しくは、底辺側の斜辺は光学機能層１２ｂのシート面の法線方向に対して角度θ２をなしている。一方、頂点側（基材層１１側に配置される斜辺は光学機能層１２ｂのシート面の法線方向に対して角度θ３をなしている。この角度は、θ２＞θ３の関係であるとともに、いずれも０度以上１０度以下の範囲であることが好ましい。さらに好ましい角度は０度より大きく６度以下である。また、当該２つの斜辺は、図５（ｂ）に示したように、光学機能層１２ｂの厚さ方向（紙面上下方向）には、それぞれＴ１とＴ２の長さ（大きさ）を有している。Ｔ１とＴ２とは同じ大きさであることが好ましい。また、図５（ｂ）の例は２つの斜辺により構成されている例であるが、さらに多くの辺で折れ線状が構成されてもよい。
【００４７】
図５（ｃ）に示した場合には、光吸収部１４ｃの斜面（光透過部１３ｃ、１３ｃ、…の斜辺）は曲線状で構成されている。このように光吸収部における断面形状略三角形である斜辺が曲線状であってよい。この場合でも、当該曲線と光学機能層１２ｂのシート面の法線方向とのなす角は、光吸収部の底辺側より基材層１１側の方が小さいことが好ましい。さらにその角度もいずれの部分でも０度より大きく１０度以下の範囲であることが好ましい。さらに好ましい角度は０度より大きく６度以下である。ここで、曲線のある部分が光学機能層１２ｂのシート面の法線方向との成す角は、曲線を１０等分し、各端部同士を結ぶ線と、光学機能層１２ｂのシート面の法線方向との成す角により定義される。
【００４８】
その他、光吸収部の形状はここで説明した形状に限定されるものではなく、外光を適切に吸収することが可能であれば適宜変更することが可能である。
【００４９】
また、光吸収部１４、１４、…は、光透過部１３、１３、…の屈折率Ｎｐと同じ、又は小さい屈折率Ｎｂを有する所定の材料により構成されている。このように光透過部１３、１３…の屈折率Ｎｐと光吸収部１４、１４、…の屈折率ＮｂとをＮｐ≧Ｎｂとすることにより、所定の条件で光透過部１３、１３、…に入射した画像形成装置からの画像を形成するための光を光吸収部１４、１４、…と光透過部１３、１３、…との界面で適切に反射させるとともに吸収することができる。ＮｐとＮｂとの屈折率の差は特に限定されるものではないが、０以上０．０６以下であることが好ましい。また、本実施の形態では上記のようにＮｐ≧Ｎｂの関係が好ましいが、必ずしもこれに限定されるものではなく、光透過部の屈折率を光吸収部の屈折率よりも小さく形成することも可能である。
【００５０】
加えて、図２に示すように、本実施形態における光吸収部１４、１４、…は、光吸収粒子１６、１６、…とバインダー１５とを含む光吸収部構成組成物が当該光吸収部１４、１４、…に充填されることにより構成されている。すなわち、バインダー（バインダー部）１５の中に光吸収粒子１６、１６、…が分散されている。これにより、光吸収部１４、１４、…において、光透過部１３、１３、…と、光吸収部１４、１４、…との界面で反射せずに光吸収部１４、１４、…の内側に入射した光を光吸収粒子１６、１６、…で吸収することができる。さらには所定の角度で入射した観察者側からの外光を適切に吸収することができ、コントラストを向上させることも可能となる。このときバインダー部１５のバインダーが上記の屈折率Ｎｂである材料により構成される。当該バインダーとして用いられるものは特に限定されないが、例えば、光硬化型プレポリマー（Ｐ２）、反応性希釈モノマー（Ｍ２）および光重合開始剤（Ｓ２）を配合した光硬化型樹脂組成物が好ましく用いられる。
【００５１】
上記光硬化型プレポリマー（Ｐ２）としては、例えば、ウレタン（メタ）アクリレート、ポリエステル（メタ）アクリレート、エポキシ（メタ）アクリレート、およびブタジエン（メタ）アクリレート等を挙げることができる。
【００５２】
また、上記反応性希釈モノマー（Ｍ２）としては、例えば、単官能モノマーとして、Ｎ−ビニルピロリドン、Ｎ−ビニルカプロラクトン、ビニルイミダゾール、ビニルピリジン、スチレン等のビニルモノマー、ラウリル（メタ）アクリレート、ステアリル（メタ）アクリレート、ブトキシエチル（メタ）アクリレート、エトキシジエチレングリコール（メタ）アクリレート、メトキシトリエチレングリコール（メタ）アクリレート、メトキシポリエチレングリコール（メタ）アクリレート、メトキシジプロピレングリコール（メタ）アクリレート、パラクミルフェノキシエチル（メタ）アクリレート、ノニルフェノキシポリエチレングリコール（メタ）アクリレート、テトラヒドロフルフリル（メタ）アクリレート、イソボルニル（メタ）アクリレート、シクロヘキシル（メタ）アクリレ−ト、ベンジルメタクリレ−ト、Ｎ，Ｎ−ジメチル（メタ）アクリルアミド、Ｎ，Ｎ−ジメチルアミノプロピル（メタ）アクリレート、アクリロイルモルホリン等の（メタ）アクリル酸エステルモノマー、（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、３−メチル−１，５−ペンタンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ビスフェノールＡポリプロポキシジオールジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレ−ト、グリセリルトリ（メタ）アクリレート、プロポキシ化グリセリルトリ（メタ）アクリレート、トリス（２−ヒドロキシエチル）イソシアヌレートトリアクリレート、ペンタエリスリトールテトラ（メタ）アクリレ−ト、ジトリメチロールプロパンテトラ（メタ）アクリレ−ト、ジペンタエリスリトールペンタ（メタ）アクリレ−ト、ジペンタエリスリトールヘキサ（メタ）アクリレ−ト等が挙げられる。
【００５３】
また、上記光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）−フェニルホスフィンオキサイド等が挙げられる。これらの中から、光硬化型樹脂組成物を硬化させるための照射装置および光硬化型樹脂組成物の硬化性から任意に選択することができる。光硬化型樹脂組成物に含まれる光重合開始剤（Ｓ２）の量は、光硬化型樹脂組成物の硬化性およびコストの観点から、光硬化型樹脂組成物全量を基準（１００質量％）として、０．５質量％以上１０．０質量％以下含まれていることが好ましい。
【００５４】
これらの光硬化型プレポリマー（Ｐ２）、反応性希釈モノマー（Ｍ２）および光重合開始剤（Ｓ２）は、それぞれ、単独であるいは２種以上を組み合わせて用いることができる。
【００５５】
具体的には、ウレタンアクリレート、エポキシアクリレート、トリプロピレングリコールジアクリレートおよびメトキシトリエチレングリコールアクリレートからなる光重合性成分（詳しくは、光硬化型プレポリマーおよび反応性希釈モノマー）を、屈折率、粘度、あるいは光学機能層１２の性能への影響等を考慮し、任意に配合して用いることができる。
【００５６】
なお、添加剤として、シリコーン、消泡剤、レベリング剤および溶剤等を光硬化型樹脂組成物に添加してもよい。
【００５７】
光吸収粒子１６、１６、…は、光吸収部構成組成物中に含まれ、光吸収部１４、１４、…を構成したとき、迷光や外光を吸収するように作用する。
【００５８】
光吸収粒子１６、１６、…としては、カーボンブラック等の光吸収性の着色粒子が好ましく用いられるが、これらに限定されるものではなく、画像形成装置からの光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられ、より具体的には、カーボンブラックを含有したアクリル架橋微粒子や、カーボンブラックを含有したウレタン架橋微粒子等が好ましく用いられる。こうした着色粒子は、通常、上記の光硬化型樹脂組成物中に３質量％以上３０質量％以下の範囲で含まれる。平均粒子径は１．０μｍ以上２０μｍ以下の着色粒子が用いられる。平均粒子径が１．０μｍ以上の着色粒子を用いることによって、以下に説明するようにして光吸収部１４、１４、…を形成する際に、着色粒子がドクターブレードによって掻き落とされずに、光透過部の上底部分の上に残留することを防止できる。
【００５９】
なお、光を吸収させるための手段は本実施形態のように光吸収粒子による方法に限定されるものではない。他には例えば、顔料や染料により光吸収部全体を着色することを挙げることができる。
【００６０】
光吸収部１４、１４、…は、上記光吸収部構成組成物を用いて、以下に説明するようにして形成する。まず、上記のようにして形成された光透過部１３、１３、…上にバンクが形成されるようにして光吸収部構成組成物を供給する。その後、ドクターブレードによって光吸収部構成組成物を光透過部１３、１３、…間の溝に充填しつつ、余剰分の光吸収部構成組成物を掻き落とし、光透過部１３、１３、…間の溝に残った光吸収部構成組成物に光を照射して硬化させることにより、光吸収部１４、１４、…を形成することができる。
【００６１】
このようにして光吸収部１４、１４、…を形成する際、光学積層体１０の長手方向に直交する断面において、幅方向の両端側に光吸収部１４、１４、…が形成されない光透過部１３、１３、…間の溝１４’を残すようにして、光吸収部構成組成物を供給する。すなわち、図１に示した距離Ｄ５が所定の長さを有するようにして、光吸収部１４、１４、…を形成する。図１に示された光学機能層１２は、幅方向における端部１２ｅを含んだ縁部領域において、光吸収部１４が形成されていない溝を有している。Ｄ５の長さはとくに限定されないが、５ｍｍ以上、２００ｍｍ以下であることが好ましい。
【００６２】
上記のように光吸収部１４、１４、…が形成される部分を限定して光吸収部１４、１４、…を形成する方法の具体例としては、光透過部１３、１３、…上に供給された光吸収部構成組成物が所定の位置よりも幅方向に広がらないように堰を設けて光吸収部構成組成物を供給し、該堰を設けた状態で光吸収部構成組成物をドクターブレードで掻き落とす方法が考えられる。
【００６３】
光吸収部構成組成物が供給される部分の幅が、光透過部１３、１３、…が形成されている部分の幅より広い場合、光吸収部構成組成物の一部（光吸収部構成組成物バンクの端部）が、直接基材層１１と接触することになり、光吸収部構成組成物が幅方向に広がり易くなり、基材層１１の端から漏れたりする不具合が生じる。上記のように、光吸収部構成組成物が所定の位置よりも幅方向に広がらないように、光吸収部構成組成物を光透過部１３、１３、…上に供給することによって、光透過部１３、１３、…間の溝に光吸収部構成組成物が充填されていく為、光吸収部構成組成物が急激に広がることはなく、光吸収部構成組成物を一定供給することで安定してバンクを形成しながら光吸収部１４、１４、…を形成することができる。
【００６４】
（粘着層２１）
次に、図１に戻って粘着層２１について説明する。粘着層２１は、粘着剤を含んで形成される層であって、粘着性を有する層である。該粘着剤としては、公知のもの用いることができる。例えば、用いられ得る粘着剤として、アクリル系粘着剤を挙げることができる。ただし、必要な光透過性、粘着性、耐候性等を得ることができれば粘着層２１に用いられる粘着剤は特に限定されるものではない。また、粘着剤にはＵＶ吸収剤、近赤外線吸収剤、ネオン線吸収剤、および調色色素などを含めることもできる。
【００６５】
粘着層２１は、基材層１１上に光学機能層１２を形成した後に、当該形成された光学機能層１２上に設けられ得る。粘着層２１は、種々の方法で光学機能層１２上に設けられ得る。例えば、市販された粘着層を、光学機能層１２上に積層することによって、光学機能層１２上に粘着層２１を配置することができる。また他の例として、粘着層を形成するようになる組成物を光学機能層１２上に塗布し、塗布された組成物を光学機能層１２上で乾燥させることにより、粘着層２１を光学機能層１２上に作製することができる。
【００６６】
なお、光学積層体１０の長手方向に直交する幅方向に沿った断面（すなわち、図１に示された断面）において、粘着層２１の幅方向の端部２１ｅが、基材層１１の幅方向の端部１１ｅおよび光学機能層１２の幅方向の端部１２ｅと比較して、幅方向において同一の位置または幅方向における外側の位置にあると、光学積層体１０の加工時や輸送時などに何らかの物体（例えば、ガイドロールや梱包部材など。）に光学積層体１０が触れることによって、粘着層２１を構成する粘着剤が光学積層体１０の端からはみ出し、製造ラインを汚染したり、製品の糊欠け（粘着剤のはみ出し）が生じたりする恐れがある。したがって、光学積層体１０の長手方向に直交する幅方向に沿った断面において、粘着層２１の幅方向の端部２１ｅが、基材層１１の幅方向の端部１１ｅよりも内側にあることが好ましく、光学機能層１２の幅方向の端部１２ｅよりも内側にあることがさらに好ましい。
【００６７】
また、光学積層体１０の長手方向に直交する幅方向に沿った断面（すなわち、図１に示された断面）において、幅方向における粘着層２１の端部２１ｅは、幅方向における最も外側に位置する光透過部１３、言い換えると、光学機能層１２の幅方向における端部よりも、幅方向において内側に位置していることが好ましい。すなわち、図１に示した距離Ｄ１が０ｍｍより大きいことが好ましく、４０ｍｍ以上１００ｍｍ以下であることがより好ましい。このような態様によれば、後述するように、作製された光学積層体を巻き取った際に生じ得るシワやヨレの発生を効果的に防止することができる。とりわけ、本実施の形態では、光学積層体１０の長手方向に直交する幅方向に沿った断面において、幅方向における粘着層２１の端部２１ｅが、光学積層体１０に含まれるすべての層の幅方向における端部よりも、幅方向において内側に位置している。そしてこの態様によれば、作製された光学積層体を巻き取った際に生じ得るシワやヨレの発生をより効果的に防止することができる。
【００６８】
（セパレータ２２）
次に、セパレータ（セパレータ層、離型フィルム層）２２について説明する。セパレータ２２は、光学積層体１０の加工時や輸送時などに粘着層２１に異物が付着することや、粘着層２１が他のものと接触することを防止するために設けられる層である。セパレータ２２は、粘着層２１が形成された後に設けられてもよく、粘着層２１を構成する組成物（粘着剤組成物）を光学機能層１２の一方の面側に塗布した後、該粘着剤を乾燥する前に設けてもよい。セパレータ２２を構成する離型フィルムとしては、種々の公知の離型フィルムを用いることができる。
【００６９】
上記のセパレータ２２を設ける目的を達成する観点から、セパレータ２２は、粘着層２１を覆うことができる大きさで設けられることが好ましい。すなわち、光学積層体１０の幅方向に沿った断面において、幅方向における粘着層２１の端部２１ｅが、幅方向におけるセパレータ２２の端部２２ｅと幅方向において同一の位置、あるいは、幅方向におけるセパレータ２２の端部２２ｅよりも幅方向において内側に位置していることが好ましい。より具体的には、図１に示した距離Ｄ３が０ｍｍ以上であることが好ましく、３ｍｍ以上、１００ｍｍ以下であることがより好ましい。
【００７０】
ただし、セパレータ２２の幅方向の端部２２ｅは、基材層１１の幅方向の端より内側にあることが好ましい。光学積層体１０を作製した後、該光学積層体１０を適当な大きさに切断する際に、該光学積層体１０の幅方向の端の位置を搬送ライン上で正確に認識する必要がある。このとき基材層１１の幅方向の端が光学積層体１０の幅方向の端となっている（基材層１１の幅が他の層よりも広くなっている）ことによって、光学積層体１０の幅方向の端の位置を安定して認識することが容易になる。また、セパレータ２２には、通常、薄いフィルムを使用するため、セパレータ２２の幅方向の端部２２ｅが、基材層１１の幅方向の端部１１ｅより外側にあると、セパレータ２２の端が折れ曲がるなどして、光学積層体１０の幅方向の端部の位置を安定して認識することが難しくなる。
【００７１】
（保護層２０）
次に、保護層（保護フィルム層）２０について説明する。保護層２０は、光学積層体１０の加工時や輸送時などに基材層１１が傷むことを防止するために設けられる層である。保護層２０を構成するフィルムとしては、公知の保護フィルムや離型フィルムを用いることができる。
【００７２】
光学積層体１０の長手方向に直交する幅方向に沿った断面において、保護層２０の幅方向の端部２０ｅは、光透過部１３、１３、…が形成されている部分の幅方向の端部（幅方向において最も外側に位置する光透過部１３よりも幅方向において内側に位置していることが好ましい。より具体的には、図１に示した距離Ｄ４が０ｍｍより大きいことが好ましく、３ｍｍ以上５０ｍｍ以下であることがより好ましい。このような態様によれば、後述するように、作製された光学積層体を巻き取った際に生じ得るシワやヨレの発生を効果的に防止することができる。
【００７３】
また、光学積層体１０の長手方向に直交する幅方向に沿った断面（すなわち、図１に示された断面）において、幅方向における粘着層２１の端部２１ｅが、幅方向における保護層２０の端部２０ｅと幅方向において同一の位置、あるいは、幅方向における保護層２０の端部２０ｅよりも幅方向において内側に位置していることが好ましい。より具体的には、図１に示した距離Ｄ２が０ｍｍ以上であることが好ましく、３ｍｍ以上、１００ｍｍ以下であることがより好ましい。このような態様によれば、後述するように、作製された光学積層体を巻き取った際に生じ得るシワやヨレの発生を効果的に防止することができる。
【００７４】
（その他の層） 
図示された一実施の形態では、基材層１１、光学機能層１２、保護層２０、粘着層２１及びセパレータ２２からなる光学積層体１０について説明したが、この例に限られない。光学積層体１０が、用途に応じてこれまでに説明した層以外の様々な機能を有する層を含むようにしてもよい。光学積層体１０に備えられ得るその他の層としては、従来の光学積層体に用いられていたものに特に限定されることなく用いることができる。具体的には、電磁波シールド層、防眩層、反射防止層、ハードコート層、波長フィルタ層などを、さらなる粘着層を用いて貼合することにより、光学積層体１０に含めるようにしてもよい。また、光学積層体に含まれるいずれかの粘着層を構成する粘着剤に、ＵＶ吸収剤、近赤外線吸収剤、ネオン線吸収剤、および調色色素などを含めて、粘着層が種々の機能を発揮するようにしてもよい。これらの層の積層順、及び積層数は、光学積層体の用途に応じて適宜決定される。以下、これらの層の機能などについて説明する。
【００７５】
電磁波シールド層は、その名称が示す通り、電磁波を遮断する機能を有する層である。当該機能を有する層であれば、電磁波を遮断する手段は特に限定されるものではない。これには、例えばエッチング方式、印刷方式、蒸着方式、スパッタ方式で形成されるものを挙げることができ、遮断すべき電磁波により適宜設計される。
【００７６】
防眩層は、いわゆるぎらつきを抑制する機能を有する層であり、アンチグレア層、ＡＧ層と呼ばれることもある。このような防眩層としては市販のものを用いることができる。
【００７７】
反射防止層は最も観察者側に配置されて外光の反射を防止する機能を有する層である。これによれば、外光が光学積層体の観察者側面で反射して観察者に視認されるようになる、いわゆる映り込み（映り込み現象）が生じて表示装置によって表示される画像が見え難くなることを抑制することができる。このような反射防止層は、市販の反射防止フィルムを用いる等して構成することが可能である。
【００７８】
ハードコート層は、ＨＣ層と呼ばれることもある。これは、画像表示面に傷がつくことを抑えるために耐擦傷性を付与することができる機能を有するフィルムが配置された層である。
【００７９】
波長フィルタ層は、所定の波長の光の透過を抑制する機能を有する層である。透過を抑制されるべき波長は必要に応じて適宜選択することができるが、波長フィルタ層の具体例としては、ネオン線を吸収したり、赤外線、近赤外線や紫外線を吸収したりする層、色調を調整する層等を挙げることができる。
【００８０】
＜光学積層体ロール＞
次に、光学積層体ロールについて説明する。光学積層体ロールは、上述した光学積層体１０を、長手方向が巻回方向となるようにして、言い換えると、幅方向が巻回軸（巻き取り軸、巻き上げ軸）と平行になるようにして、例えば巻き芯上に、ロール状に巻回してなるものである。なお、光学積層体１０を巻回するとき、光学機能層１２と基材層１１のどちらが外側になるよう巻回してもよい。ただし、光透過部１３（光学機能層１２）を外側にして巻回することが好ましい。光透過部の硬化収縮が抑えられる方向に巻回することとなり、光学積層体ロールから光学積層体を切り出して他のシート（層）と積層する際に、該光学積層体のカールが抑えられることになるからである。さらには、光透過部１３すなわち粘着層２１およびセパレータ２２を外側に巻回することにより、粘着層２１からセパレータ２２の剥離が抑制でき、この結果として、端部でのシワ、ヨレの発生を抑制することができる。
【００８１】
ところで、既に説明したように、基材層１１と、基材層１１上に形成された光学機能層１２と、光学機能層１２の基材層１１の側とは反対の側に積層された粘着層２１と、を含んだ光学積層体１０を、ロール状に巻き取った場合、巻き取り軸と概ね平行に延びるシワやヨレが頻繁に生じ得る。本件発明者が確認したところ、巻き取り開始直後ではなく、巻き取りがある程度進んで巻き芯側に大きな荷重がかかるようになってから、巻き芯部の近傍において発生しやすいと考えられる。このようなシワやヨレの程度によっては、光学積層体を巻き戻した状態においても、シワやヨレに対応した変形（跡）が残る。このような変形が残った光学積層体は、もはや、期待した光学機能を発揮することができなくなることがあるだけでなく、画像光の歪みにより正常な映像を得ることができない原因となる。
【００８２】
またさらに顕著な現象として、粘着層２１が、巻き取り軸と概ね平行に延びるトンネルのように、セパレータ２２または光学機能層１２から線状に剥離することもある（以降、この現象を「トンネリング」とも呼ぶ）。そして、このようなトンネリングによって変形した部分の多くは、光学積層体を巻き戻した後においても、その変形を除去することができず、廃棄されることになる。
【００８３】
一方、上述してきた本実施の形態によれば、光学積層体１０の長手方向に直交する幅方向に沿った断面（すなわち、図１の断面）において、幅方向における粘着層２１の端部２１ｅが、幅方向における最も外側に位置する光透過部１３よりも、幅方向において内側に位置している。言い換えると、光学積層体１０の幅方向に沿った断面において、幅方向における粘着層２１の端部２１ｅが、幅方向における最も外側に位置する光透過部１３よりも、光学積層体の幅方向における中心に近い位置にある。さらに言い換えると、光学積層体１０の幅方向に沿った断面において、粘着層２１が設けられている領域が、光学機能層１２のうちの光透過部間の溝に光透過部１３が形成されている領域内に、幅方向において含まれている。
【００８４】
本件発明者が研究を重ねたところ、このような態様によれば、後述する実施例でも実証されているように、巻き取った際に生じる光学積層体１０のシワやヨレ等の不具合を効果的に防止することができた。このような現象が生じる理由は、完全には解明できていないが、次のことが理由であると考えられる。
【００８５】
すなわち、このような態様において、粘着層２１は、比較的に平坦でしかも高剛性の光学機能層１２の光透過部１３上の領域内にのみ配置されている。このため、光学積層体１２を巻き芯上に巻き取った際に、他の構成要素と比較して変形しやすい粘着層２１に、幅方向に沿って概ね均一な圧力が加えられるようになると推測される。したがって、粘着層２１の局所的な変形の発生を効果的に回避することができ、結果として、この局所的な変形を起点とした光学積層体１０のシワやヨレ等の不具合を効果的に防止することができるものと考えられる。
【００８６】
加えて本実施の形態によれば、上述したように、幅方向に沿った断面において、幅方向における粘着層２１の端部２１ｅが、光学積層体１０に含まれるすべての層の幅方向における端部よりも、幅方向において内側に位置していることになる。本件発明者の研究によれば、このような態様によって、巻き取った際に生じる光学積層体１０のシワやヨレ等の不具合、さらには、トンネリングの発生を極めて効果的に防止することができた。このような現象が生じる理由は、完全に解明できていないが、次のことが理由であると考えられる。
【００８７】
まず、このような態様では、光学積層体を巻き芯上に巻き取った際に、粘着層２１に、さらにより均一に圧力が加えられるようになると推測される。このため、光学積層体１０にシワやヨレ等の不具合が発生してしまうことをより効果的に防止することができるようになると考えられる。
【００８８】
次に、このような態様では、光学積層体を巻き芯上に巻き取った際、粘着層２１が、粘着層２１の幅方向の全域に亘って、圧力を加えられるようになると推測される。すなわち、粘着層２１と光学機能層１２との剥離および粘着層２１とセパレータ２２との剥離の起点となりやすい、粘着層２１の幅方向における端部２１ｅにも十分な圧力が安定して加えられると推測される。このため、粘着層２１と光学機能層１２またはセパレータ２２との意図しない剥離を効果的に防止することができ、結果として、トンネリング現象を効果的に防止することができると考えられる。
【００８９】
＜表示装置＞
表示装置は、上述した光学積層体１０を適切な大きさに切断したシートと、プラズマディスプレイパネル（ＰＤＰ）等の画像形成装置と、を備えている。例えば、画像形成装置としてＰＤＰを用い、適切な大きさに切り出された光学積層体１０を該ＰＤＰに重ねることによって、プラズマディスプレイを構成することができる。
【００９０】
上述した光学積層体１０のような光学部材は、一般に、生産コストを考慮して、ロールトゥロールで生産され、長手方向を有する長尺シート状部材として得られる。このため、長手方向を有する長尺シート状の状態から、光学積層体の実際の使用等を考慮した寸法に、切り出す。この際、図１に示された各層の端部の位置が不揃いな光学積層体１０の縁部領域が切除され、切り出された光学積層体１０においては、各層の平面寸法（幅および長さ）が揃った状態となる。
【００９１】
なお、上記保護層２０は、光学積層体１０の加工時や輸送時などに基材層１１が傷むことを防止するために設けられる層であり、上記セパレータ２２は、光学積層体１０の加工時や輸送時などに粘着層２１に異物が付着することや、粘着層２１が他のものと接触することを防止するために設けられる層であるため、光学積層体１０を表示装置に用いる際には、これらの層は除去されている。
【００９２】
ところで、基材層上に形成された光学機能層と、光学機能層の前記基材層の側とは反対の側に積層された粘着層と、を有した光学積層体から、所望の大きさの一部分を切り出した場合、断裁された光学積層体に大きな反り等の変形が生じることがある。とりわけ、長手方向を有する光学積層体をロール状の光学積層体ロールに一度巻回し、その後に、光学積層体ロールを巻き戻して所望の大きさの一部分を切り出した場合に、断裁された光学積層体に大きな反り等の変形が生じやすくなる。
【００９３】
一方、本件発明らが鋭意研究を重ねたところ、上述した光学積層体１０を用いた場合、所望の大きさに切り出した後に生じる変形を、効果的に防止し得ることが確認された。このような現象が生じる理由は、完全には解明できていないが、次のことが理由であると考えられる。
【００９４】
上述した光学積層体１０では、幅方向に沿った断面において、幅方向における粘着層２１の端部２１ｅが、幅方向における最も外側に位置する光透過部１３よりも、幅方向において内側に位置しているため、粘着層２１の作製中、光学積層体１０の他の層の作製中、さらには、光学積層体１０の巻き取り中に、他の構成要素と比較して変形しやすい粘着層２１に、より均一に圧力が加えられるようになるものと推測される。そして、粘着層２１に加えられる圧力が幅方向に沿って均一となることから、粘着層２１に偏った残留応力が生じることを抑制することができ、結果として、所望の大きさ取り出された後の光学積層体１０に反りや曲がり等の変形が発生してしまうことを効果的に防止することができるものと考えられる。
【００９５】
また、とりわけ本実施の形態では、幅方向に沿った断面において、幅方向における粘着層２１の端部２１ｅが、光学積層体に含まれるすべての層の幅方向における端部よりも、幅方向において内側に位置しているため、幅方向にさらにより均一な圧力が粘着層２１に加えられるようになるものと推測される。これにより、所望の大きさに切り出した光学積層体に反りや曲がり等の変形が生じてしまうことをより効果的に防止することができるものと考えられる。
【００９６】
以上、本発明を図示する実施の形態に基づいて説明したが、本発明はこれらの実施形態に限定されるものではなく、この他にも種々の態様で実施可能である。
【実施例】
【００９７】
以下、実施例により本発明をさらに詳しく説明する。ただし本発明は、以下に説明する実施例に限定されるものではない。
【００９８】
以下に説明する実施例１〜３、比較例１および２にかかる光学積層体を作製した。作製された長手方向を有する長尺シート状の光学積層体を巻き芯上に巻き取って光学積層体ロールを作製した。光学積層体ロールを作製するにあたり、シワやヨレの発生の有無を確認した。また、光学積層体ロールを巻き戻して、光学積層体を切り出して反りや曲がりの発生を確認した。
【００９９】
＜サンプル＞
実施例１および比較例１に係る光学積層体は、基材層と、基材層上に設けられた光学機能層と、光学機能層の基材層に対面する側とは反対の側に設けられた粘着層と、粘着層の光学機能層に対面する側とは反対の側に設けられたセパレータ（セパレータ層）と、を含むように構成した。実施例２および３、比較例２に係る光学積層体は、図１に示された例と同様に、基材層と、基材層上に設けられた光学機能層と、光学機能層の基材層に対面する側とは反対の側に設けられた粘着層と、粘着層の光学機能層に対面する側とは反対の側に設けられたセパレータ（セパレータ層）と、基材層の光学機能層に対面する側とは反対の側に設けられた保護層（保護フィルム層）と、を含むように構成した。以下に各層について説明する。各光学積層体に含まれる共通する層は、幅を除き、同一に構成した。
【０１００】
各光学積層体における層の幅の大小関係は、表１に示す通りである。なお、表１の「幅の大小関係」の欄において、Ａは基材層の幅、Ｂは光学機能層のうちの光透過部が形成されている部分の幅（本例ではすべて光学機能層の幅に相当）、Ｃは光学機能層のうちの光吸収部が形成されている部分の幅（すなわち、幅方向における最も外側にある光吸収部間の距離）、Ｄは粘着層の幅、Ｅは保護層の幅を意味している。なお、いずれの光学積層体においても、セパレータの幅を粘着層の幅と略同一にした。また、各光学積層体において、各層は幅方向の中心を揃えるようにして配置した。したがって、一の層の幅が他の層の幅よりも狭いことは、一の層の端部が対応する側の他の層の端部よりも幅方向において内側に位置していることを意味する。
【０１０１】
各光学積層体は、次に説明する方法で作製した。
【０１０２】
まず、光透過部構成組成物を準備した。光透過部構成組成物は、ポリテトラメチレングリコールとイソホロンジイソシアネートからなるウレタンアクリレート１５質量部、ビスフェノールＡ−エトキシ付加物とキシリレンジイソシアネートからなるウレタンアクリレート５５質量部、フェノキシエチルアクリレート２０質量部、ジペンタエリスリトールヘキサアクリレート４質量部、ビスフェノールＡジグリシジルエーテル４質量部、テトラデカノール−エトキシ付加物のリン酸エステル２質量部の混合物に対して、光重合開始剤として、ビス（２，４，６−トリメチルベンゾイル）−フェニルホスフィンオキサイド１質量部を添加して均一化したものとした。
【０１０３】
次に、ピッチが５１μｍで開口幅（図２に示した幅ｘ参照）が１０μｍで深さが６９μｍの溝を形成し得る型ロールを準備した。この型ロールとニップロールとの間に、基材層（ＰＥＴフィルム、厚み：１００μｍ、幅：１４００ｍｍ（表１における幅Ａ））を送り込んだ。この基材層の送り込みに合わせ、上で得られた光透過部構成組成物を型ロールと基材層との間に供給した。このとき、基材層上において、光透過部構成組成物のバンクの幅が１３３０ｍｍとなるよう供給装置から光透過部構成組成物を供給し、該光透過部構成組成物が型ロールの溝に充填されるように、型ロールおよびニップロールで該光透過部構成組成物を押圧した。その後、基材層側から高圧水銀灯により８００ｍＪ／ｃｍ２の紫外線を照射して光透過部構成組成物を特にシワなどの不具合なく硬化させ、光透過部を形成することができた。以上によって、光透過部を含む厚さが１８９±２０μｍであり、光透過部形成部の幅が１３３０ｍｍ（表１における幅Ｂ）である、光吸収部が形成される前の光学機能層を得た。
【０１０４】
次に、光吸収部構成組成物を準備した。光吸収部構成組成物は、ウレタンアクリレート３３．６質量部とエポキシアクリレート１４．４質量部とが混合されたプレポリマーに、反応性希釈モノマーとしてトリプロピレングリコールジアクリレート２８質量部、およびメトキシトリエチレングリコールアクリレート４質量部を加え調整した組成物に、光重合開始剤として、ビス（２，４，６−トリメチルベンゾイル）−フェニルホスフィンオキサイド３質量部、および、着色粒子として、平均粒径４．０μｍのカーボンブラック含有アクリル架橋微粒子（ガンツ化成株式会社製）１６質量部を混合して均一化したものとした。
【０１０５】
上で得られた光吸収部構成組成物を供給装置から上で得られた光透過部上に供給した。このとき、光透過部上において、光吸収部構成組成物のバンクの幅が１１６０ｍｍとなるよう供給装置から光吸収部構成組成物を供給した。次に、ドクターブレードを用いて光吸収部構成組成物を光透過部間の溝に供給するとともに、余剰分の光吸収部構成組成物を掻き落とした。このとき、光吸収部構成組成物が基材層の端から漏れることはなかった。その後、基材層が備えられる側とは反対側から紫外線を照射して光吸収部構成組成物を硬化させ、硬化した光吸収部構成組成物によって、光吸収部を形成した。光吸収部が形成されている部分の幅は、幅１１６０ｍｍ（表１における幅Ｃ）であった。以上のようにして、基材層、並びに、光透過部と光吸収部とからなる光学機能層を備えた積層体を得た。
【０１０６】
次に、両面をセパレータで覆われた粘着層を準備した。そして、一方のセパレータを粘着層から除去し、次に、片側を他方のセパレータで覆われた粘着層を、基材層および光学機能層を備えた積層体に光学機能層の側から貼合した。このようにして、光学機能層上に粘着層及びセパレータ層を形成した。粘着層の厚みは２５μｍで、セパレータの厚みは３８μｍであった。各光学積層体について、粘着層およびセパレータの幅を調節した。
【０１０７】
以上のようにして、実施例１および比較例２に係る光学積層体を作製した。一方、実施例２および３，比較例３に係る光学積層体は、所定の幅を有した保護層が一方の面上に予め積層された基材層に、上述した方法で、光学機能層、粘着層およびセパレータ層を形成することによって、作製した。なお、保護層は、厚み４０μｍのポリプロピレン基材上にアクリル系粘着層を有する保護フィルムとした。
【０１０８】
＜評価＞
作製された各光学積層体を巻き芯上に巻き取って光学積層体ロールを作製した。光学積層体ロールを作製するにあたり、シワやヨレの発生の有無を確認した。確認結果を表１に示す。シワやヨレが全く発生しなかった光学積層体に対して、表１の「シワ、ヨレ」の欄に◎を付した。シワやヨレがわずかに発生していたが、シワやヨレが表示装置用として許容され得る程度であった光学積層体に対して、表１の「シワ、ヨレ」の欄に○を付した。光学積層体の巻き戻し後に痕として残留したシワやヨレであって、表示装置用として許容され得ない程度のシワやヨレが発生した光学積層体に対して、表１の「シワ、ヨレ」の欄に×を付した。
【０１０９】
また、巻き戻した光学積層体から、光学積層体の縁部領域を含まない一部分を切り出した。切り出した一部分に反りや曲がりの変形が発生していないかを確認した。確認結果を表１に示す。表示装置用として許容され得ない程度の反りや曲がりの変形が発生していなかった光学積層体に対して、表１の「反り、曲がり」の欄に○を付し、表示装置用として許容され得ない程度の反りや曲がりの変形が発生した光学積層体に対して、表１の「反り、曲がり」の欄に×を付した。
【０１１０】
【表１】
2012212045.tif 000003
【符号の説明】
【０１１１】
１０  光学積層体
１１  基材層
１２  光学機能層
１３  光透過部
１４  光吸収部
１５  バインダー部
１６  光吸収粒子
２０  保護層、保護フィルム層
２１  粘着層、粘着剤層
２２  セパレータ、セパレータ層、離型フィルム層
【図１】
2012212045.tif 000004
【図２】
2012212045.tif 000005
【図３】
2012212045.tif 000006
【図４】
2012212045.tif 000007
【図５】
2012212045.tif 000008